СТОЙКИЙ К ОТРАВЛЯЮЩЕМУ ДЕЙСТВИЮ СЕРЫ, СОДЕРЖАЩИЙ БЛАГОРОДНЫЙ МЕТАЛЛ КАТАЛИЗАТОР ГИДРИРОВАНИЯ АРОМАТИЧЕСКИХ СОЕДИНЕНИЙ И СПОСОБ ПОЛУЧЕНИЯ И ПРИМЕНЕНИЯ ТАКОГО КАТАЛИЗАТОРА

1. Способ получения композиции, в котором указанный способ включает
совместное размалывание соединения циркония и неорганического оксида, выбранного из группы, состоящей из диоксида кремния, оксида алюминия и диоксида кремния-оксида алюминия, с образованием смеси;
образование агломератной частицы, содержащей указанную смесь;
прокаливание указанной агломератной частицы с получением в результате прокаленной частицы, подходящей для использования в качестве носителя катализатора; и
введение в указанный носитель катализатора благородного металла, выбранного из группы, состоящей из платины, палладия и их комбинации, с обеспечением промежуточной каталитической композиции.
2. Способ по п.1, в котором указанная смесь содержит такое количество указанного соединения циркония, что указанная прокаленная частица имеет содержание циркония в интервале от 1 до 30 мас.% по отношению к общей массе указанной прокаленной частицы.
3. Способ по п.2, в котором указанное соединение циркония выбрано из группы, состоящей из оксидов, нитратов, сульфатов, силикатов, карбонатов, ацетатов, хлоридов, гидроксидов и гидратов циркония.
4. Способ по п.3, в котором указанная смесь содержит такое количество указанного неорганического оксидного материала, что указанная прокаленная частица имеет содержание неорганического оксида в интервале от 70 до 99 мас.% неорганического оксида.
5. Способ по п.4, дополнительно включающий прокаливание указанной промежуточной каталитической композиции с обеспечением в результате конечной каталитической композиции.
6. Катализатор гидрирования ароматических соединений, содержащий благородный металл, выбранный из группы, состоящей из платины, палладия и их комбинации, и прокаленную смесь в качестве носителя катализатора, в котором указанная смесь указанной прокаленной смеси перед прокаливанием содержит соединение циркония и неорганический оксид, выбранный из группы, состоящей из диоксида кремния, оксида алюминия, диоксида кремния-оксида алюминия, и в котором указанный благородный металл присутствует в указанном катализаторе гидрирования ароматических соединений в интервале от 0,01 до 5 мас.%, причем мас.% берется по отношению к общей массе катализатора гидрирования ароматических соединений и рассчитывается как элементарный металл, и в котором указанный катализатор гидрирования ароматических соединений включает 1-30 мас.% диоксида циркония и от 60 до 99 мас.% указанного неорганического оксида.
7. Катализатор гидрирования ароматических соединений по п.6, в котором указанная прокаленная смесь содержит диоксид кремния и оксид алюминия в таких относительных количествах, что мольное соотношение (диоксид кремния):(оксид алюминия) находится в интервале от 1:10 до 10:1.
8. Катализатор гидрирования ароматических соединений по п.7, в котором указанное соединение циркония присутствует в указанной прокаленной смеси в количестве в интервале от 0,5 до 20 мас.%, причем мас.% берется по отношению к общей массе катализатора гидрирования ароматических соединений и рассчитывается как элементарный металл.
9. Катализатор гидрирования ароматических соединений по п.8, в котором указанный благородный металл включает как палладий, так и платину, присутствующие в катализаторе гидрирования ароматических соединений в таких количествах, что массовое соотношение (элементарный палладий):(элементарная платина) находится в интервале от 1:10 до 10:1.
2
10. Катализатор гидрирования ароматических соединений по п.9, в котором указанный катализатор гидрирования ароматических соединений имеет площадь поверхности в интервале от 300 до 600 м/г.
11. Катализатор гидрирования ароматических соединений по п.10, в котором указанный катализатор гидрирования ароматических соединений имеет объем пор в интервале от 0,7 до 1,3 мл/г и средний диаметр пор в интервале от 50 до 250 Е.
12. Катализатор гидрирования ароматических соединений по п.7, в котором указанная прокаленная смесь имеет мольное соотношение (диоксид кремния):(оксид алюминия) более 10:1 до, по существу, отсутствия оксида алюминия, или только имеет диоксид кремния.
13. Катализатор гидрирования ароматических соединений по п.12, в котором указанное соединение циркония присутствует в указанной прокаленной смеси в количестве в интервале от 3 до 30 мас.%, причем мас.% берется по отношению к общей массе катализатора гидрирования ароматических соединений и рассчитывается как элементарный металл.
14. Катализатор гидрирования ароматических соединений по п.13, в котором указанный благородный металл включает как палладий, так и платину, присутствующие в катализаторе гидрирования ароматических соединений в таких количествах, что массовое соотношение (элементарный палладий):(элементарная платина) находится в интервале от 1:10 до 10:1.
2
15. Катализатор гидрирования ароматических соединений по п.14, в котором указанный катализатор гидрирования ароматических соединений имеет площадь поверхности в интервале от 200 до 500 м/г.
16. Катализатор гидрирования ароматических соединений по п.15, в котором указанный катализатор гидрирования ароматических соединений имеет объем пор в интервале от 0,7 до 1,3 мл/г и средний диаметр пор в интервале от 50 до 250 Е.
17. Способ гидрирования ароматических соединений углеводородного исходного сырья, содержащего концентрацию серы и концентрацию ароматических соединений, в котором указанный способ содержит:
контактирование указанного углеводородного исходного сырья в подходящих условиях гидрирования ароматических соединений с одной или более каталитическими композициями по пп.7-16; и
получение продукта, имеющего сниженную концентрацию ароматических соединений.
18. Способ по п.17, в котором указанная концентрация серы находится в интервале от 1 до 1000 мас.ч./млн.
19. Способ по п.18, в котором благородный металл указанной каталитической композиции включает платину и палладий, где указанное массовое соотношение платина:палладий находится в интервале от 0,1:1 до 10:1.
20. Композиция, полученная любым из способов по пп.1-5.